(57)【特許請求の範囲】
【請求項１】
ジルコニウム及び酸素を含む非晶質化合物粒子を分散質とし，且つ当該粒子のメディアン径が５０〜２００ｎｍの範囲内であることを特徴とするゾル。
【請求項２】
前記ゾルを４５〜５５℃において恒量乾燥処理することにより得られる粉体を５０℃〜１０００℃まで昇温させる熱重量測定に供した際の重量変化率（減量率）が２０重量％以上である，請求項１に記載のゾル。
【請求項３】
前記ゾルを４５〜５５℃において恒量乾燥処理することにより得られる粉体を５０℃〜１０００℃まで昇温させる熱重量測定に供した際の重量変化率（減量率）が２５重量％以上である，請求項１に記載のゾル。
【請求項４】
請求項１〜３のいずれかに記載のゾルの製造方法であって，
（１）ジルコニウム元素に対する塩素元素のモル比（Ｃｌ／Ｚｒ）が１．０〜３．０の範囲であり，ｐＨが５未満であり，且つジルコニウム元素の濃度が酸化ジルコニウム換算で６〜１５重量％の範囲であるジルコニウム塩水溶液（但し，上記モル比Ｃｌ／Ｚｒには，ジルコニウム塩化物塩以外の塩化物塩とみなせるＣｌは含まれない。）を加水分解することにより，加水分解溶液を得る工程１，
（２）工程１で得られた前記加水分解溶液を水で希釈することにより得られる希釈溶液を更に加水分解する工程２であって，当該希釈は，希釈後の溶液の重量が希釈前の溶液の重量の２〜１５倍の範囲内とする希釈である工程２，
を有することを特徴とするゾルの製造方法。
【発明の詳細な説明】
【技術分野】
【０００１】
本発明は，非晶質Ｚｒ−Ｏ系粒子を分散質とするゾル及びその製造方法に関する。
【背景技術】
【０００２】
ジルコニウム及び酸素を含む化合物粒子（以下，「Ｚｒ−Ｏ系粒子」とも言う）を分散質とするゾル（酸化ジルコニウムゾルの概念を含む）は，屈折率，透光性，比表面積，表面活性，硬度及び耐薬品性が高いという特長を有することから，光学材料，触媒及びバインダーとして多用されている。その中でも，非晶質Ｚｒ−Ｏ系粒子を分散質とするゾルは，特に高い表面活性を有することから，特許文献１及び２のように，近年，光触媒のバインダーとしての利用が拡大している。以下，酸化ジルコニウムは「ジルコニア」とも言う。
【０００３】
一般的にゾルの粒子径は，ゾル及びそれを配合した混合系のレオロジー並びに応用製品特性に大きい影響を与える最重要物性である。球状粒子を仮定した場合，その比表面積は粒子径の自乗に反比例するため，粒子径を変えることにより，ゾル及びそれを配合した混合系における増粘などの表面相互作用に起因する現象を制御することができる。一方で，ゾルと他材料との混合系により製造される応用製品においては，ゾルと他材料との均一，且つよりミクロな混合が優れた応用特性を与えることも多い。そのため，粒子径の微粒子化が追及される側面もあるが，本来，最適な粒子径は，レオロジー制御及び応用特性のバランスに基づいて決定されるべきである。そのためには，制御可能な粒子径の範囲が広いほど好都合である。
【０００４】
ジルコニアゾルの粒子径については，幅広い粒子径のゾルが開示されており，その選択肢は多様である。例えば，特許文献３には，９０℃に加熱した水酸化ナトリウム水溶液にオキシ塩化ジルコニウム水溶液を添加して得た水酸化ジルコニウムを水に分散し，そこに硝酸を添加した後，１００℃で保持し，放冷後これを限外濾過で精製することにより，平均粒径１７ｎｍのジルコニアゾルを得る方法が開示されている。また，特許文献４には，２ｍｏｌ／Ｌのオキシ塩化ジルコニウム１００ｍｌに塩化アンモニウムを３０ｇ添加し，そこに蒸留水を加えて調製したジルコニア換算０．２ｍｏｌ／Ｌの水溶液を１００時間煮沸して加水分解することにより，平均粒径０．２４μｍ（即ち，２４０ｎｍ）のジルコニアゾルを得る方法が開示されている。
【０００５】
しかしながら，非晶質Ｚｒ−Ｏ系粒子を分散質とするゾルについては，特許文献５に平均粒子径１〜２０ｎｍのゾルが開示されているものの，２０〜２００ｎｍの範囲で粒子径を制御する方法は見出されていない。
【先行技術文献】
【特許文献】
【０００６】
【特許文献１】特開２００９−２７００４０号公報
【特許文献２】再表２０１２−０１４８９３号公報
【特許文献３】特許５０１９８２６号公報
【特許文献４】特許２８８２０４０号公報
【特許文献５】特許４９６３８２０号公報
【発明の概要】
【発明が解決しようとする課題】
【０００７】
本発明は，上記問題に鑑みて成されたものであって，その目的はゾルを配合した混合系
の最適なレオロジー及び応用特性の制御のために，メディアン径（粒子径Ｄ５０）が２０〜２００ｎｍである非晶質Ｚｒ−Ｏ系粒子を分散質とするゾルを提供することにある。
【課題を解決するための手段】
【０００８】
本発明者は，鋭意検討の結果，モル比Ｃｌ／Ｚｒが１．０〜３．０である特定のジルコニウム塩水溶液を，特定の条件下，少なくとも２段階で加水分解することにより，非晶質Ｚｒ−Ｏ系粒子を分散質とするゾルのメディアン径（粒子径Ｄ５０）を２０〜２００ｎｍの範囲内に制御できることを見出し，本発明を完成するに至った。
【０００９】
即ち，本発明は，下記の非晶質Ｚｒ−Ｏ系粒子を分散質とするゾル及びその製造方法に関する。
１．ジルコニウム及び酸素を含む非晶質化合物粒子を分散質とし，且つ当該粒子のメディアン径が５０〜２００ｎｍの範囲内であることを特徴とするゾル。
２．前記ゾルを４５〜５５℃において恒量乾燥処理することにより得られる粉体を５０℃〜１０００℃まで昇温させる熱重量測定に供した際の重量変化率（減量率）が２０重量％以上である，上記項１に記載のゾル。
３．前記ゾルを４５〜５５℃において恒量乾燥処理することにより得られる粉体を５０℃〜１０００℃まで昇温させる熱重量測定に供した際の重量変化率（減量率）が２５重量％以上である，上記項１に記載のゾル。
４．上記項１〜３のいずれかに記載のゾルの製造方法であって，
（１）ジルコニウム元素に対する塩素元素のモル比（Ｃｌ／Ｚｒ）が１．０〜３．０の範囲であり，ｐＨが５未満であり，且つジルコニウム元素の濃度が酸化ジルコニウム換算で６〜１５重量％の範囲であるジルコニウム塩水溶液（但し，上記モル比Ｃｌ／Ｚｒには，ジルコニウム塩化物塩以外の塩化物塩とみなせるＣｌは含まれない。）を加水分解することにより，加水分解溶液を得る工程１，
（２）工程１で得られた前記加水分解溶液を水で希釈することにより得られる希釈溶液を更に加水分解する工程２であって，当該希釈は，希釈後の溶液の重量が希釈前の溶液の重量の２〜１５倍の範囲内とする希釈である工程２，
を有することを特徴とするゾルの製造方法。
【発明の効果】
【００１０】
本発明の非晶質Ｚｒ−Ｏ系粒子を分散質とするゾルは，非晶質Ｚｒ−Ｏ系粒子の粒子径の点で従来品よりも広範囲のものを提供することができるため，バインダー，触媒等をはじめとする当該ゾルの多用な応用分野において，当該ゾルを配合した混合系の最適なレオロジー及び応用特性の制御が可能であり，斯界において好適に使用できる。
【図面の簡単な説明】
【００１１】
【図１】実施例１及び比較例１で製造されたＺｒ−Ｏ系粒子を分散質とするゾルのＸ線回折プロファイルを示す図である。
【図２】実施例１で製造されたＺｒ−Ｏ系粒子を分散質とするゾルのＴＧ−ＤＴＡチャートを示す図である。
【図３】比較例１で製造されたＺｒ−Ｏ系粒子を分散質とするゾルのＴＧ−ＤＴＡチャートを示す図である。
【発明を実施するための形態】
【００１２】
以下に，本発明の非晶質Ｚｒ−Ｏ系粒子を分散質とするゾル及びその製造方法に関して詳細に説明する。
【００１３】
本明細書におけるメディアン径（粒子径Ｄ５０）は，光子相関法によってゾルの粒子径測定を行ったときの体積換算累積頻度が５０％となる粒子径を意味する。また，これ以降
，濃度の％表記はすべて重量％を意味する。
【００１４】
非晶質Ｚｒ−Ｏ系粒子を分散質とするゾル
本発明のゾルは，ジルコニウム及び酸素を含む非晶質化合物粒子（非晶質Ｚｒ−Ｏ系粒子）を分散質とし，且つ当該粒子のメディアン径が２０〜２００ｎｍの範囲内であることを特徴とする。
【００１５】
本発明において，Ｚｒ−Ｏ系粒子とは，成分元素としてＺｒ及びＯを含有すればよく，例えば，水酸化ジルコニウム（Ｚｒ（ＯＨ）４），水酸化ジルコニル（ＺｒＯ（ＯＨ）２），水和酸化ジルコニウム（ＺｒＯ２・ｘＨ２Ｏ），酸化ジルコニウム（ＺｒＯ２）及びこれらの混合物が例示される。
【００１６】
その中でも，非晶質Ｚｒ−Ｏ系粒子としては，成分元素としてＺｒ及びＯを含有し，且つ非晶質であるものを主成分としていればよい。成分元素としてＺｒ及びＯを含有し，非晶質なものとしては，水酸化ジルコニウム（Ｚｒ（ＯＨ）４），水酸化ジルコニル（ＺｒＯ（ＯＨ）２）及びこれらの混合物が例示される。なお，本発明のゾルは主成分として非晶質Ｚｒ−Ｏ系粒子を含有するが，一定量以下の結晶質Ｚｒ−Ｏ系粒子が含まれていても構わない。ここで，主成分とは，５０％以上含有することを意味する。
【００１７】
本発明のゾルの分散質である非晶質Ｚｒ−Ｏ系粒子が非晶質であるものを主成分とし，且つ結晶質Ｚｒ−Ｏ系粒子の割合が一定量以下であることを確認するために，Ｘ線回折法，熱重量測定（ＴＧ）及び示差熱分析（ＤＴＡ）を用いることができる。そして，確認対象となる粒子が，下記（ａ）及び／又は（ｂ）の条件に該当すれば，本発明のゾルの分散質の条件に好適に適合するといえる。
（ａ）ゾルより分離した分散質を４５〜５５℃において恒量乾燥処理することにより得られる粉体のＸ線回折プロファイル（２θ／θ測定）において，特定の結晶相に帰属されるピークを示さない。
（ｂ）ゾルより分離した分散質を４５〜５５℃において恒量乾燥処理することにより得られる粉体のＤＴＡにおいて，３５０〜４５０℃の温度間に非晶相から結晶相への相転移に伴う発熱ピークが観測され，且つＴＧの５０℃〜１０００℃までの昇温過程における重量変化率（減量率：絶対値表示（以下同じ））が２０％以上である。なお，当該減量率は２５％以上であることが好ましく，２５〜３５％の範囲が特に好ましい。
【００１８】
参考として，水和酸化ジルコニウム（ＺｒＯ２・ｘＨ２Ｏ），酸化ジルコニウム（ＺｒＯ２）等の結晶質Ｚｒ−Ｏ系粒子は，Ｘ線回折プロファイル（２θ／θ測定）において，特定の結晶相に帰属されるピークを示し，また，ＤＴＡにおいて３５０〜４５０℃の温度間に発熱ピークを示さない。
【００１９】
上記（ｂ）のＴＧにおける重量変化率（減量率）の数値は，化学式（Ｚｒ（ＯＨ）４）及び（ＺｒＯ（ＯＨ）２）で表される非晶質のＯＨ基の脱水反応による寄与が大きいため，重量変化率（減量率）は非晶質の含有割合を反映したものとなる。
【００２０】
本発明のゾルに含まれる分散質のメディアン径は，２０〜２００ｎｍである。この中でも，５０〜１５０ｎｍが好ましい。２０ｎｍ未満の場合には，非晶質Ｚｒ−Ｏ系粒子の粒子径が小さ過ぎて粒子同士の表面相互作用が強くなり増粘を誘発する。また，２００ｎｍを超える場合には，粒子の拡散速度が低下し沈殿を生じる可能性があるため好ましくない。
【００２１】
本発明のゾルのｐＨは特に限定されず，使用目的に応じて適当なｐＨを選択することができる。本発明のゾルにおいて，非晶質Ｚｒ−Ｏ系粒子以外の含有成分は特に限定されず
，金属酸化物のゾルの成分として公知の塩酸，硝酸等の鉱酸；酢酸，酒石酸，クエン酸等のカルボン酸；炭酸，アンモニアなどを含んでいてもよい。また，ゾルを配合した混合系の応用特性を妨害しない限りＺｒ以外の金属を含有していてもよい。
【００２２】
本発明のゾルのジルコニウム元素の濃度は特に限定されないが，ＺｒＯ２換算で５〜３０％が好ましく，７〜２５％がより好ましく，１０〜２０％が最も好ましい。本発明のゾルは，分散質が非晶質でありながらも，分散質の粒子径が比較的大きく増粘し難い性質を有しており，高濃度を達成できる。
【００２３】
本発明のゾルの分散媒は，ゾルの安定を維持できる限り特に限定されず，例えば，水，メタノール，エタノール，アセトン等が挙げられる。好ましくは，通常，水が用いられる。
【００２４】
非晶質Ｚｒ−Ｏ系粒子を分散質とするゾルの製造方法
本発明のゾルの製造方法は，上記本発明のゾルを製造するための方法であって，
（１）ジルコニウム元素に対する塩素元素のモル比（Ｃｌ／Ｚｒ）が１．０〜３．０の範囲であり，ｐＨが５未満であり，且つジルコニウム元素の濃度が酸化ジルコニウム換算で６〜１５重量％の範囲であるジルコニウム塩水溶液（但し，上記モル比Ｃｌ／Ｚｒには，ジルコニウム塩化物塩以外の塩化物塩とみなせるＣｌは含まれない。）を加水分解することにより，加水分解溶液を得る工程１，
（２）工程１で得られた前記加水分解溶液を水で希釈することにより得られる希釈溶液を更に加水分解する工程２であって，当該希釈は，希釈後の溶液の重量が希釈前の溶液の重量の１．３〜１５倍の範囲内とする希釈である工程２，
を有することを特徴とする。
【００２５】
即ち，本発明のゾルの製造方法は，所定のジルコニウム塩水溶液を工程１及び工程２において少なくとも２段階で加水分解する方法である。
【００２６】
工程１で原料として用いるジルコニウム塩水溶液は，モル比（Ｃｌ／Ｚｒ）が１．０〜３．０の範囲であり，好ましくは１．５〜２．５の範囲である。但し，上記モル比Ｃｌ／Ｚｒには，ジルコニウム塩化物塩以外の塩化物塩とみなせるＣｌは含まれない。ジルコニウム塩化物以外の塩化物塩としては，塩化ナトリウム（ＮａＣｌ），塩化カリウム（ＫＣｌ），塩化カルシウム（ＣａＣｌ），塩化マグネシウム（ＣａＣｌ２），塩化アルミニウム（ＡｌＣｌ３），塩化アンモニウム（ＮＨ４Ｃｌ），塩化アミン類等のような塩化物が該当する。
【００２７】
例えば，工程１で加水分解に供するジルコニウム塩水溶液中の成分濃度において，全Ｃｌが０．３０Ｍ（ｍｏｌ／Ｌ），全Ｚｒが０．１０Ｍ，全Ｎａが０．１０Ｍである場合には，本発明ではモル比Ｃｌ／Ｚｒは２．０であるとみなす。具体的には，モル比（Ｃｌ／Ｚｒ）が２．０のジルコニウム塩化物塩水溶液に（Ｎａ／Ｚｒ）＝０．５の水酸化ナトリウムを添加した場合は，ジルコニウム塩化物塩水溶液の（Ｃｌ／Ｚｒ）は１．５とみなす。また，モル比（Ｃｌ／Ｚｒ）が１．５のジルコニウム塩化物塩水溶液に（Ｎａ／Ｚｒ）＝０．５の塩化ナトリウムを添加しても，ジルコニウム塩化物塩水溶液の（Ｃｌ／Ｚｒ）は１．５のまま変化しないとみなす。
【００２８】
原料として用いるジルコニウム塩水溶液は，後述する所定のジルコニウム元素濃度及び上記モル比の条件を満たせば，それ以外に他の成分を含有しても構わないが，ｐＨ５未満であることが必要であり，ｐＨ４未満が好ましく，ｐＨ３未満がより好ましい。これは，本発明の製造方法が酸性型ジルコニウム塩水溶液の加水分解機構に基づくためであり，加水分解に供するジルコニウム塩水溶液のｐＨが５以上の場合には，目的とする化学反応が進行しない可能性があり好ましくない。
【００２９】
また，上記ジルコニウム塩水溶液は，塩化ジルコニウム水溶液であることが好ましい。例えば，上記条件を満たすジルコニウム塩水溶液として，オキシ塩化ジルコニウム・八水和物（特級試薬、モル比Ｃｌ／Ｚｒ＝２．０、キシダ化学株式会社製）を純水に溶解して
調製した溶液が挙げられる。
【００３０】
本発明において，加水分解処理を行う装置及び設備は一般的に使用されるものでよく，製造スケールに合わせて装置及び設備を選定すればよい。本発明の製造方法においては，原理的に３段階以上の段階数で加水分解しても同様の効果を得ることができるが，２段階での実施が効率的である。
【００３１】
通常，ジルコニウム塩の加水分解の過程では，加水分解前のジルコニウム塩水溶液に含有される重合化学種が加水分解に伴って互いに重合成長することにより非晶質Ｚｒ−Ｏ系粒子が形成される（反応Ａ）と考えられる。その後，この非晶質Ｚｒ−Ｏ系粒子は，更に加熱が継続されることにより最終的には酸化ジルコニウムに相転移（反応Ｂ）する。
【００３２】
一般的にジルコニアゾルの製造方法として知られているオキシ塩化ジルコニウム（ＺｒＯＣｌ２）の１段階での加水分解，及び水酸化ジルコニウムの酸解膠法等では，本発明の要件を満たすゾルを得ることは困難である。これは，これらの反応では，酸化ジルコニウムへの相転移（反応Ｂ）が起こり易く，メディアン径が２０〜２００ｎｍの非晶質Ｚｒ−Ｏ系粒子の形成（反応Ａ）だけを独立して進行させることが困難なためである。
【００３３】
一方，本発明の製造方法は，２段階の加水分解工程を経ることで反応Ｂを抑制しながら反応Ａのみを進行させることができる。これは，１段階目（工程１）において，加水分解条件の制御により反応Ａのみを部分的に進行させることで，相転移（反応Ｂ）し難い安定な構造を有する特異な前駆体を形成させることができるためと考えられる。
【００３４】
１段階目（工程１）の加水分解反応時のジルコニウム元素の濃度は，加水分解に供するジルコニウム塩水溶液のモル比Ｃｌ／Ｚｒに応じて調整すればよいが，効率及び経済性の観点から濃度はＺｒＯ２換算で６〜１５％とし，好ましくは７〜１４％，より好ましくは８〜１３％である。この濃度が６％よりも低濃度の場合には，反応Ｂが進行し易くなるおそれがある。また，１５％を超える場合には，目的とする相転移（反応Ｂ）し難い特異な前駆体を十分に形成できないため好ましくない。
【００３５】
工程１の加水分解反応時の保持温度及び保持時間は本発明の目的を達成できる限り限定されないが，効率及び経済性の観点から，概ね，温度範囲は９０〜１６０℃，好ましくは１００〜１２０℃である。また，保持時間は保持温度に応じて調整することが望ましく，例えば，保持温度が１００℃の場合は１０〜２００時間，同１２０℃の場合は５〜４０時間，同１５０℃の場合は１〜１０時間が好ましい。
【００３６】
上記条件よりも保持温度が低い又は保持時間が短い場合は十分に反応Ａが進行しないおそれがある。一方，保持温度が高い又は保持時間が長い場合は反応Ｂが進行するおそれあるため好ましくない。この工程１によって生成した前駆体は，酸化ジルコニウムに相転移し難い性質を有している。
【００３７】
次の２段階目（工程２）では，工程１で得た加水分解処理溶液を水で希釈し，再度加水分解処理に供する。希釈倍率は，希釈後の溶液の重量が希釈前の溶液の重量に対して１．３〜１５倍となるようにし，好ましくは２〜１０倍，より好ましくは３〜８倍となるようにする。
【００３８】
工程２の加水分解反応時の保持温度及び保持時間は，本発明の目的を達成する限り特に限定されないが，効率及び経済性の観点から，概ね，温度範囲は９０〜１６０℃，好ましくは１００〜１２０℃である。また，保持時間は保持温度に応じて調整することが望ましく，例えば，保持温度が１００℃の場合は１０〜２００時間，同１２０℃の場合は５〜４０時間，同１５０℃の場合は１〜１０時間が好ましい。
【００３９】
上記条件よりも保持温度が低い又は保持時間が短い場合は十分に反応Ａが進行しないおそれがある。一方，保持温度が高い又は保持時間が長い場合は反応Ｂが進行するおそれがあるため好ましくない。
【００４０】
なお，第３段階目以降の加水分解を任意に行う場合には，工程２と同様に，前段階目で得た加水分解処理溶液を水で希釈し，再度加水分解処理に供することが好ましい。ここで，希釈倍率は，工程２と同様に，希釈後の溶液の重量が希釈前の溶液の重量に対して１．３〜１５倍となるようにし，好ましくは２〜１０倍，より好ましくは３〜８倍となるようにする。
【００４１】
上記工程を経て得られる本発明のゾルは，常温まで冷却した後，限外濾過を行うことにより濃縮することができる。また，この際にイオン交換水で水洗し，不純物を除去することもできる。限外濾過後，酸又はアルカリ溶液を用いてｐＨを変更してもよい。
【実施例】
【００４２】
以下に実施例，参考例及び比較例を示して，本発明をより具体的に説明する。なお，本発明は，これらの実施例の態様に限定されるものではない。
【００４３】
実施例，参考例及び比較例において得られたゾル中には，不可避不純物として酸化ジルコニウムに対して酸化ハフニウムを１．３〜２．５重量％含有している。
【００４４】
実施例，参考例及び比較例における分析条件を以下に示す。
＜ＴＧ−ＤＴＡ＞
機種          ：Ｔｈｅｒｍｏ  Ｐｌｕｓ  ＴＧ８１２０（ＲＩＧＡＫＵ）
温度範囲      ：室温〜１０００℃
昇温速度      ：１０℃／分
試料量        ：１９〜２１ｍｇ
試料パン      ：Ｐｔ
参照試料      ：Ａｌ２Ｏ３（２０ｍｇ）
雰囲気        ：空気（１００ｍｌ／分通気）
＜ＸＲＤ＞
機種          ：ＲＩＮＴ２０００（ＲＩＧＡＫＵ）
＜粒子径測定＞
機種          ：ゼータサイザーナノＺＳ（マルバーン）
測定濃度      ：ＺｒＯ２換算で０．０５％
測定温度      ：２５℃
散乱角度      ：１７３°
【００４５】
１段階目の加水分解を行った水溶液を１０倍希釈（ＺｒＯ２換算濃度１％）となるように純水で希釈し，更に１２０℃で１０時間保持することで２段階目の加水分解反応を行い，Ｚｒ−Ｏ系粒子を分散質とするゾルを得た。
【００４６】
次に，該ゾルを限外濾過により精製・濃縮し，ＺｒＯ２換算濃度１５％，ｐＨ３．１のＺｒ−Ｏ系粒子を分散質とするゾルを得た。該ゾルの粒子径Ｄ５０は１６０ｎｍであった。
【００４７】
該ゾルにアンモニア水を添加することで分離したＺｒ−Ｏ系粒子のＸ線回折プロファイル（２θ／θ測定）を図１に示す。図１より，非晶質が主成分であることが確認された。
【００４８】
５０℃で恒量乾燥処理した該Ｚｒ−Ｏ系粒子のＴＧ−ＤＴＡチャートを図２に示す。図２より，５０℃〜１０００℃まで昇温させた際の重量変化率（減量率）は約２７％であり，４５０℃付近に相転移に伴う発熱ピークが観測された。
【００４９】
実施例２
１段階目の加水分解を行った水溶液を３．３倍希釈（ＺｒＯ２換算濃度３％）となるように純水で希釈した以外は実施例１と同様に行い，ＺｒＯ２換算濃度１５％，ｐＨ３．２のＺｒ−Ｏ系粒子を分散質とするゾルを得た。該ゾルの粒子径Ｄ５０は１０４ｎｍであった。
【００５０】
該ゾルにアンモニア水を添加することで分離したＺｒ−Ｏ系粒子のＸ線回折プロファイル（２θ／θ測定）より，非晶質が主成分であることが確認された。また，５０℃で恒量乾燥処理した該Ｚｒ−Ｏ系粒子のＴＧ−ＤＴＡより，５０〜１０００℃まで昇温させた際の重量変化率（減量率）は約２７％であり，４５０℃付近に相転移に伴う発熱ピークが観測された。
【００５１】
実施例３
１段階目の加水分解を行った水溶液を２倍希釈（ＺｒＯ２換算濃度５％）となるように純水で希釈した以外は実施例１と同様に行い，ＺｒＯ２換算濃度１５％，ｐＨ３．１のＺｒ−Ｏ系粒子を分散質とするゾルを得た。該ゾルの粒子径Ｄ５０は５９ｎｍであった。
【００５２】
該ゾルにアンモニア水を添加することで分離したＺｒ−Ｏ系粒子のＸ線回折プロファイル（２θ／θ測定）より，非晶質が主成分であることが確認された。また，５０℃で恒量乾燥処理した該Ｚｒ−Ｏ系粒子のＴＧ−ＤＴＡより，５０〜１０００℃まで昇温させた際の重量変化率（減量率）は約２８％であり，４４０℃付近に相転移に伴う発熱ピークが観測された。
【００５３】
参考例１
１段階目の加水分解を行った水溶液を１．４倍希釈（ＺｒＯ２換算濃度７％）となるように純水で希釈した以外は実施例１と同様に行い，ＺｒＯ２換算濃度１５％，ｐＨ３．０のＺｒ−Ｏ系粒子を分散質とするゾルを得た。該ゾルの粒子径Ｄ５０は２９ｎｍであった。
【００５４】
該ゾルにアンモニア水を添加することで分離したＺｒ−Ｏ系粒子のＸ線回折プロファイル（２θ／θ測定）より，非晶質が主成分であることが確認された。また，５０℃で恒量乾燥処理した該Ｚｒ−Ｏ系粒子のＴＧ−ＤＴＡより，５０〜１０００℃まで昇温させた際の重量変化率（減量率）は約２８％であり，４３０℃付近に相転移に伴う発熱ピークが観
測された。
【００５５】
比較例１
オキシ塩化ジルコニウム・八水和物（特級試薬，モル比Ｃｌ／Ｚｒ＝２．０，キシダ化学株式会社製）を純水に溶解して調製したＺｒＯ２換算濃度１％，ｐＨ１．１の水溶液を，オートクレーブ装置を用いて１２０℃で１０時間保持しＺｒ−Ｏ系粒子を分散質とするゾルを得た。
【００５６】
次に，該ゾルを限外濾過により精製・濃縮し，ＺｒＯ２換算濃度１５％，ｐＨ３．１のＺｒ−Ｏ系粒子を分散質とするゾルを得た。該ゾルの粒子径Ｄ５０は７９ｎｍであった。
【００５７】
該ゾルにアンモニア水を添加することで分離したＺｒ−Ｏ系粒子のＸ線回折プロファイル（２θ／θ測定）を図１に示す。図１より，結晶相である酸化ジルコニウムが主成分であることが確認された。また，５０℃で恒量乾燥処理した該Ｚｒ−Ｏ系粒子のＴＧ−ＤＴＡチャートを図３に示す。図３より，５０〜１０００℃まで昇温させた際の重量変化率（減量率）は約１３％であり，発熱ピークは観測されなかった。
【００５８】
比較例２
比較例１に使用したオキシ塩化ジルコニウムを純水に溶解して調製した水溶液を，ＺｒＯ２換算濃度５％，ｐＨ０．４とした以外は比較例１と同様に行い，ＺｒＯ２換算で１５％，ｐＨ３．１のＺｒ−Ｏ系粒子を分散質とするゾルを得た。該ゾルの粒子径Ｄ５０は７８ｎｍであった。
【００５９】
該ゾルにアンモニア水を添加することで分離したＺｒ−Ｏ系粒子のＸ線回折プロファイル（２θ／θ測定）より，結晶相である酸化ジルコニウムが主成分であることが確認された。また，５０℃で恒量乾燥処理した該Ｚｒ−Ｏ系粒子のＴＧ−ＤＴＡより，５０〜１０００℃まで昇温した際の重量変化率（減量率）は約１７％であり，発熱ピークは観測されなかった。
【要約】
【課題】ゾルを配合した混合系の最適なレオロジー及び応用特性の制御のために，メディアン径（粒子径Ｄ５０）が２０〜２００ｎｍである非晶質Ｚｒ−Ｏ系粒子を分散質とするゾルを提供する。
【解決手段】ジルコニウム及び酸素を含む非晶質化合物粒子を分散質とし，且つ当該粒子のメディアン径が２０〜２００ｎｍの範囲内であることを特徴とするゾル。
【選択図】なし【図１】
0005758037.tif 000002
【図２】
0005758037.tif 000003
【図３】
0005758037.tif 000004